(57)【特許請求の範囲】
【請求項１】
５ｍｍ〜４０ｍｍの範囲内の板厚に切り出した木板を含水率１０％〜３０％の範囲内に乾燥して、第１の加熱温度である１１０℃〜１６０℃の範囲内に加熱した後、０．１ＭＰａ〜１０ＭＰａの範囲内の圧力で第１の所定時間である１０分間〜４０分間の範囲内だけ加圧し、その後加圧状態を保ったまま第２の加熱温度である１５０℃〜２１０℃の範囲内まで加熱して、前記第２の加熱温度の水蒸気を吹き込んで第２の所定時間である１０分間〜１２０分間の範囲内だけ保持して、１２０℃未満まで冷却した後に常圧に戻してなることを特徴とする圧密成形木板。
【請求項２】
木材を１０ｍｍ〜４０ｍｍの範囲内の板厚の木板に切り出す切出し工程と、
前記木板を含水率１０％〜３０％の範囲内に乾燥する乾燥工程と、
乾燥した前記木板を第１の加熱温度である１１０℃〜１６０℃の範囲内に加熱する第１加熱工程と、
加熱した前記木板を０．１ＭＰａ〜１０ＭＰａの範囲内の圧力で第１の所定時間である１０分間〜４０分間の範囲内だけ加圧するとともに密閉状態とする加圧工程と、
前記木板の加圧密閉状態を保持したまま第２の加熱温度である１５０℃〜２１０℃の範囲内まで加熱する第２加熱工程と、
前記木板に前記第２の加熱温度の水蒸気を吹き込んで第２の所定時間である１０分間〜１２０分間の範囲内だけ保持する水蒸気処理工程と、
前記木板を１２０℃未満まで冷却した後に加圧密閉状態を解除する冷却工程と
を具備することを特徴とする圧密成形木板の製造方法。
【請求項３】
含水率が１０％〜３０％の範囲内である変形木板を第１の加熱温度である１１０℃〜１６０℃の範囲内に加熱する第１加熱工程と、
加熱した前記木板を０．１ＭＰａ〜１０ＭＰａの範囲内の圧力で第１の所定時間である１０分間〜４０分間の範囲内だけ加圧するとともに密閉状態とする加圧工程と、
前記木板の加圧密閉状態を保持したまま第２の加熱温度である１５０℃〜２１０℃の範囲内まで加熱する第２加熱工程と、
前記木板に前記第２の加熱温度の水蒸気を吹き込んで第２の所定時間である１０分間〜１２０分間の範囲内だけ保持する水蒸気処理工程と、
前記木板を１２０℃未満まで冷却した後に加圧密閉状態を解除する冷却工程と
を具備することを特徴とする変形木板の整形方法。
【発明の詳細な説明】
【技術分野】
【０００１】
本発明は、圧密成形木板及びその製造方法並びに変形木板の整形方法に関するものであり、特に、乾燥時に反り等の変形を生じ易い木材の板を平坦に圧密成形することによる圧密成形木板及びその製造方法並びに変形木板の整形方法に関するものである。
【背景技術】
【０００２】
従来、プレス加工する際に木材の周囲を密閉し、木材に含まれる水分を木材中に閉じ込めた上で高温高圧に加熱圧縮処理すると、顕著な回復抑制効果が現われて、元の厚さには戻らないことが知られている。ところが、かかる木材を加熱圧縮処理後に直ちにプレス加工機から取り出すと、木材中に含まれていた高温高圧の水蒸気の作用によって、木材の表面に膨らみ変形が発生し易いという問題を生じていた。そこで、かかる問題を解決すべく、本発明者らは、特許文献１及び特許文献２に記載の発明をしている。
【０００３】
この特許文献１に記載の技術においては、上プレス盤と下プレス盤の間の内部空間に載置された木材を加熱圧縮し、内部空間を密閉状態に保持する。この際に、下プレス盤に形成された木材に食い込む程度の突起部を介して、木材の圧縮面と内部空間において高温高圧の水蒸気を通過自在とすることによって、木材の水分量を均一化することができ、加熱圧縮した木材を冷却せずに取出しても、膨らみ変形を防止することができる。
【０００４】
また、特許文献２に記載の技術においては、含有水分未調整の木材に対して、多軸ボール盤で複数の呼吸孔を穿設し、上プレス盤と下プレス盤の間の内部空間に載置して加熱圧縮し、内部空間が密閉状態とされる。この際に、複数の呼吸孔を介して、木材の表面及び内部と内部空間において高温高圧の水蒸気が通過自在となることによって、木材の水分量を均一化することができ、加熱圧縮した木材を冷却せずに取出しても、膨らみ変形を防止することができる。
【先行技術文献】
【特許文献】
【０００５】
【特許文献１】特開２００７−００８０４７号公報
【特許文献２】特開２００７−１３０７７４号公報
【発明の概要】
【発明が解決しようとする課題】
【０００６】
ところで、近年、イタジイ（スダジイ）やリュウキュウマツといった樹木が、硬くて緻密な板材が得られ、安定して供給されることから、床材を始めとする様々な用途に適したものとして注目されている。しかしながら、上記特許文献１及び上記特許文献２に記載の技術においては、これらの樹木を板厚の厚い木材とした場合には、材質が緻密であるため水分量を内部まで均一にすることが困難であり、水分の多い部分は水蒸気により破壊される。また、製品が水に濡れた場合に圧縮された部分が元の厚さに戻ってしまう可能性がある。一方、これらの樹木を板厚の薄い木材とした場合には、乾燥時に反り等の変形が生じ易いという問題点があった。
【０００７】
そこで、本発明は、かかる課題を解決すべくなされたものであって、板材としての用途が豊富で商品価値の高い木板を得ることができ、乾燥時に反り等の変形を生じ易い木板を平坦にすることができ、圧縮した木板が水に濡れても戻りが生ずることがない圧密成形木板及びその製造方法並びに変形木板の整形方法の提供を目的とするものである。
【課題を解決するための手段】
【０００８】
請求項１に係る圧密成形木板は、５ｍｍ〜４０ｍｍの範囲内、より好ましくは１０ｍｍ〜２５ｍｍの範囲内の板厚に切り出した木板を含水率１０％〜３０％の範囲内、より好ましくは含水率１５％〜２０％の範囲内に乾燥して、第１の加熱温度に加熱した後、所定の圧力で第１の所定時間だけ加圧し、その後加圧状態を保ったまま第２の加熱温度まで加熱して、前記第２の加熱温度の水蒸気を吹き込んで第２の所定時間だけ保持して、１２０℃未満まで冷却した後に常圧に戻してなるものである。
【０００９】
また、前記第１の加熱温度は、１１０℃〜１６０℃の範囲内、より好ましくは１２０℃〜１４０℃の範囲内であり、前記第２の加熱温度は１５０℃〜２１０℃の範囲内、より好ましくは１６０℃〜１８０℃の範囲内であるものである。
【００１０】
そして、前記所定の圧力は、０．１ＭＰａ〜１０ＭＰａの範囲内、より好ましくは１ＭＰａ〜５ＭＰａの範囲内であるものである。
【００１１】
更に、前記第１の所定時間は、１０分間〜４０分間の範囲内、より好ましくは２０分間〜３０分間の範囲内であり、前記第２の所定時間は１０分間〜１２０分間の範囲内、より好ましくは３０分間〜９０分間の範囲内であるものである。
【００１２】
請求項２に係る圧密成形木板の製造方法は、木材を５ｍｍ〜４０ｍｍの範囲内の板厚の木板に切り出す切出し工程と、前記木板を含水率１０％〜３０％の範囲内に乾燥する乾燥工程と、乾燥した前記木板を第１の加熱温度に加熱する第１加熱工程と、加熱した前記木板を所定の圧力で第１の所定時間だけ加圧するとともに密閉状態とする加圧工程と、前記木板の加圧密閉状態を保持したまま第２の加熱温度まで加熱する第２加熱工程と、前記木板に前記第２の加熱温度の水蒸気を吹き込んで第２の所定時間だけ保持する水蒸気処理工程と、前記木板を１２０℃未満まで冷却した後に加圧密閉状態を解除する冷却工程を具備するものである。
【００１３】
また、前記第１の加熱温度は、１１０℃〜１６０℃の範囲内、より好ましくは１２０℃〜１４０℃の範囲内であり、前記第２の加熱温度は１５０℃〜２１０℃の範囲内、より好ましくは１６０℃〜１８０℃の範囲内であるものである。
【００１４】
そして、前記所定の圧力は、０．１ＭＰａ〜１０ＭＰａの範囲内、より好ましくは１ＭＰａ〜５ＭＰａの範囲内であるものである。
【００１５】
更に、前記第１の所定時間は、１０分間〜４０分間の範囲内、より好ましくは２０分間〜３０分間の範囲内であり、前記第２の所定時間は１０分間〜１２０分間の範囲内、より好ましくは３０分間〜９０分間の範囲内であるものである。
【００１６】
請求項３に係る変形木板の整形方法は、含水率が１０％〜３０％の範囲内である変形木板を第１の加熱温度に加熱する第１加熱工程と、加熱した前記木板を所定の圧力で第１の所定時間だけ加圧するとともに密閉状態とする加圧工程と、前記木板の加圧密閉状態を保持したまま第２の加熱温度まで加熱する第２加熱工程と、前記木板に前記第２の加熱温度の水蒸気を吹き込んで第２の所定時間だけ保持する水蒸気処理工程と、前記木板を１２０℃未満まで冷却した後に加圧密閉状態を解除する冷却工程とを具備するものである。
【００１７】
また、前記第１の加熱温度は、１１０℃〜１６０℃の範囲内、より好ましくは１２０℃〜１４０℃の範囲内であり、前記第２の加熱温度は１５０℃〜２１０℃の範囲内、より好ましくは１６０℃〜１８０℃の範囲内であるものである。
【００１８】
そして、前記所定の圧力は、０．１ＭＰａ〜１０ＭＰａの範囲内、より好ましくは１ＭＰａ〜５ＭＰａの範囲内であるものである。
【００１９】
更に、前記第１の所定時間は、１０分間〜４０分間の範囲内、より好ましくは２０分間〜３０分間の範囲内であり、前記第２の所定時間は１０分間〜１２０分間の範囲内、より好ましくは３０分間〜９０分間の範囲内であるものである。
【発明の効果】
【００２０】
請求項１に係る圧密成形木板は、５ｍｍ〜４０ｍｍの範囲内の板厚に切り出した木板を含水率１０％〜３０％の範囲内に乾燥して、第１の加熱温度に加熱した後、所定の圧力で第１の所定時間だけ加圧し、その後加圧状態を保ったまま第２の加熱温度まで加熱して、第２の加熱温度の水蒸気を吹き込んで第２の所定時間だけ保持して、１２０℃未満まで冷却した後に常圧に戻してなる。
【００２１】
このように、５ｍｍ〜４０ｍｍの範囲内の板厚の木板とすることによって、内部まで容易にかつ均一に乾燥することができ、含水率を１０％〜３０％の範囲内とすることによって、変形・膨らみ・破壊等がない圧密成形木板を得ることができる。５ｍｍ未満の板厚の木板を圧密成形した場合には、加圧後の木板の厚さが薄くなり過ぎて、均一な木板に加工することが困難であり、積層して製品化するのに手間がかかり過ぎる。一方、４０ｍｍを超える板厚の木板を乾燥して圧密成形した場合には、内部まで均一に乾燥されないため、変形・膨らみ・破壊等が起こり易い。
【００２２】
また、含水率が１０％未満の木板を圧密成形した場合には、表面が乾燥し過ぎて、木板が水に濡れた場合に圧縮した部分が元の厚さに戻る現象、いわゆる固定化不良が起こり易くなり、一方、含水率が３０％を超える木板を圧密成形した場合には、内部まで均一に乾燥されないため、変形・膨らみ・破壊等が起こり易い。なお、切り出した木板の板厚が１０ｍｍ〜２５ｍｍの範囲内であれば、より変形・膨らみ・破壊等が起こり難くなるため、より好ましい。また、含水率１５％〜２０％の範囲内に乾燥した場合には、より固定化不良が起こり難くなるため、より好ましい。
【００２３】
更に、第１の加熱温度に加熱した後に加圧することによって、乾燥時に木板が変形した場合でも破壊することなく平坦にすることができ、加圧状態を保ったまま第２の加熱温度まで加熱して、同じ温度の水蒸気を吹き込むことによって、表面が乾燥することを防いで均一に固定化できるとともに、表面が炭化するのを防止することができる。そして、１２０℃未満まで冷却した後に常圧に戻すことによって、余分な水蒸気を液化して除くことができ、均一に固定化することができる。
【００２４】
このようにして、板材としての用途が豊富で商品価値の高い木板を得ることができ、乾燥時に反りを生じ易い木板を平坦にすることができ、圧縮した木板が水に濡れても戻りが生ずることがない圧密成形木板となる。
【００２５】
前記第１の加熱温度が、１１０℃〜１６０℃の範囲内であり、第２の加熱温度が１５０℃〜２１０℃の範囲内であることから、温度条件が適切であり、変形固定が不十分であるための固定化不良や、表面の炭化が発生する事態を、より確実に防止することができる。加熱温度が低過ぎると変形固定が不十分となって固定化不良となる可能性があり、加熱温度が高過ぎると表面が炭化して黒色に変化したり、材質が脆くなったりする可能性がある。
【００２６】
なお、第１の加熱温度が１２０℃〜１４０℃の範囲内であり、第２の加熱温度が１６０℃〜１８０℃の範囲内であれば、固定化不良や表面の炭化を、更に一層確実に防止することができるため、より好ましい。
【００２７】
前記所定の圧力が、０．１ＭＰａ〜１０ＭＰａの範囲内であることから、加圧時の圧力が適切な範囲内にあり、変形固定が不十分であるための固定化不良を、より確実に防止することができる。なお、所定の圧力が１ＭＰａ〜５ＭＰａの範囲内であれば、固定化不良を更に一層確実に防止することができるため、より好ましい。
【００２８】
前記第１の所定時間が、１０分間〜４０分間の範囲内であり、第２の所定時間が１０分間〜１２０分間の範囲内であることから、処理時間が短過ぎることによる固定化不良や、処理時間が長過ぎることによる表面の炭化を、より確実に防止することができる。なお、第１の所定時間が２０分間〜３０分間の範囲内であり、第２の所定時間が３０分間〜９０分間の範囲内であれば、固定化不良や表面の炭化を更に一層確実に防止することができるとともに、圧密成形木板をより効率良く製造することができるため、より好ましい。
【００２９】
請求項２に係る圧密成形木板の製造方法においては、切出し工程で、木材が５ｍｍ〜４０ｍｍの範囲内の板厚の木板に切り出され、乾燥工程において、木板が含水率１０％〜３０％の範囲内に乾燥される。このように、５ｍｍ〜４０ｍｍの範囲内の板厚の木板とすることによって、内部まで容易にかつ均一に乾燥することができ、含水率を１０％〜３０％の範囲内とすることによって、変形・膨らみ・破壊等がない圧密成形木板を製造することができる。
【００３０】
５ｍｍ未満の板厚の木板を圧密成形した場合には、加圧後の木板の厚さが薄くなり過ぎて、破壊が起こり易くなるとともに、積層して製品化するのに手間がかかり過ぎる。一方、４０ｍｍを超える板厚の木板を乾燥して圧密成形した場合には、内部まで均一に乾燥されないため、変形・膨らみ・破壊等が起こり易い。また、含水率が１０％未満の木板を圧密成形した場合には、表面が乾燥し過ぎて、木板が水に濡れた場合に圧縮した部分が元の厚さに戻る現象、いわゆる固定化不良が起こり易くなり、一方、含水率が３０％を超える木板を圧密成形した場合には、内部まで均一に乾燥されないため、変形・膨らみ・破壊等が起こり易い。
【００３１】
なお、切り出した木板の板厚が１０ｍｍ〜２５ｍｍの範囲内であれば、より変形・膨らみ・破壊等が起こり難くなるため、より好ましい。また、含水率１５％〜２０％の範囲内に乾燥した場合には、より固定化不良が起こり難くなるため、より好ましい。
【００３２】
続いて、第１加熱工程において、乾燥された木板が第１の加熱温度に加熱され、加圧工程において、加熱された木板が所定の圧力で第１の所定時間だけ加圧されるとともに、密閉状態とされ、第２加熱工程において、木板の加圧密閉状態を保持したまま第２の加熱温度まで加熱され、水蒸気処理工程において、木板に第２の加熱温度の水蒸気が吹き込まれて第２の所定時間だけ保持される。そして、冷却工程において、木板を１２０℃未満まで冷却した後に加圧密閉状態が解除される。
【００３３】
このように、第１の加熱温度に加熱した後に加圧することによって、乾燥時に木板が変形した場合でも破壊することなく平坦にすることができ、加圧状態を保ったまま第２の加熱温度まで加熱して、同じ温度の水蒸気を吹き込むことによって、表面が乾燥することを防いで均一に固定化できるとともに、表面が炭化するのを防止することができる。そして、１２０℃未満まで冷却した後に常圧に戻すことによって、余分な水蒸気を液化して除くことができ、均一に固定化することができる。
【００３４】
このようにして、板材としての用途が豊富で商品価値の高い木板を得ることができ、乾燥時に反りを生じ易い木板を平坦にすることができ、圧縮した木板が水に濡れても戻りが生ずることがない圧密成形木板の製造方法となる。
【００３５】
前記第１の加熱温度が、１１０℃〜１６０℃の範囲内であり、第２の加熱温度が１５０℃〜２１０℃の範囲内であることから、温度条件が適切であり、変形固定が不十分であるための固定化不良や、表面の炭化が発生する事態を、より確実に防止することができる。加熱温度が低過ぎると変形固定が不十分となって固定化不良となる可能性があり、加熱温度が高過ぎると表面が炭化して黒色に変化したり、材質が脆くなったりする可能性がある。
【００３６】
なお、第１の加熱温度が１２０℃〜１４０℃の範囲内であり、第２の加熱温度が１６０℃〜１８０℃の範囲内であれば、固定化不良や表面の炭化を、更に一層確実に防止することができるため、より好ましい。
【００３７】
前記所定の圧力が、０．１ＭＰａ〜１０ＭＰａの範囲内であることから、加圧時の圧力が適切な範囲内にあり、変形固定が不十分であるための固定化不良を、より確実に防止することができる。なお、所定の圧力が１ＭＰａ〜５ＭＰａの範囲内であれば、固定化不良を更に一層確実に防止することができるため、より好ましい。
【００３８】
前記第１の所定時間が、１０分間〜４０分間の範囲内であり、第２の所定時間が１０分間〜１２０分間の範囲内であることから、処理時間が短過ぎることによる固定化不良や、処理時間が長過ぎることによる表面の炭化を、より確実に防止することができる。なお、第１の所定時間が２０分間〜３０分間の範囲内であり、第２の所定時間が３０分間〜９０分間の範囲内であれば、固定化不良や表面の炭化を更に一層確実に防止することができるとともに、圧密成形木板をより効率良く製造することができるため、より好ましい。
【００３９】
請求項３に係る変形木板の整形方法においては、第１加熱工程において、含水率が１０％〜３０％の範囲内である変形木板が第１の加熱温度に加熱され、加圧工程において、加熱された木板が所定の圧力で第１の所定時間だけ加圧されるとともに密閉状態とされ、第２加熱工程において、木板の加圧密閉状態を保持したまま第２の加熱温度まで加熱され、水蒸気処理工程において、木板に第２の加熱温度の水蒸気が吹き込まれて第２の所定時間だけ保持され、冷却工程において、木板が１２０℃未満まで冷却された後に加圧密閉状態が解除される。
【００４０】
このように、第１の加熱温度に加熱した後に加圧することによって、変形した木板でも破壊することなく平坦にすることができ、加圧状態を保ったまま第２の加熱温度まで加熱して、同じ温度の水蒸気を吹き込むことによって、表面が乾燥することを防いで均一に固定化できるとともに、表面が炭化するのを防止することができる。そして、１２０℃未満まで冷却した後に常圧に戻すことによって、余分な水蒸気を液化して除くことができ、均一に固定化することができる。
【００４１】
このようにして、板材としての用途が豊富で商品価値の高い木板を得ることができ、乾燥時に反りを生じ易い木板を平坦にすることができ、圧縮した木板が水に濡れても戻りが生ずることがない変形木板の整形方法となる。
【００４２】
前記第１の加熱温度が、１１０℃〜１６０℃の範囲内であり、第２の加熱温度が１５０℃〜２１０℃の範囲内であることから、温度条件が適切であり、変形固定が不十分であるための固定化不良や、表面の炭化が発生する事態を、より確実に防止することができる。加熱温度が低過ぎると変形固定が不十分となって固定化不良となる可能性があり、加熱温度が高過ぎると表面が炭化して黒色に変化したり、材質が脆くなったりする可能性がある。
【００４３】
なお、第１の加熱温度が１２０℃〜１４０℃の範囲内であり、第２の加熱温度が１６０℃〜１８０℃の範囲内であれば、固定化不良や表面の炭化を、更に一層確実に防止することができるため、より好ましい。
【００４４】
前記所定の圧力が、０．１ＭＰａ〜１０ＭＰａの範囲内であることから、加圧時の圧力が適切な範囲内にあり、変形固定が不十分であるための固定化不良を、より確実に防止することができる。なお、所定の圧力が１ＭＰａ〜５ＭＰａの範囲内であれば、固定化不良を更に一層確実に防止することができるため、より好ましい。
【００４５】
前記第１の所定時間が、１０分間〜４０分間の範囲内であり、第２の所定時間が１０分間〜１２０分間の範囲内であることから、処理時間が短過ぎることによる固定化不良や、処理時間が長過ぎることによる表面の炭化を、より確実に防止することができる。なお、第１の所定時間が２０分間〜３０分間の範囲内であり、第２の所定時間が３０分間〜９０分間の範囲内であれば、固定化不良や表面の炭化を更に一層確実に防止することができるとともに、圧密成形木板をより効率良く製造することができるため、より好ましい。
【図面の簡単な説明】
【００４６】
【図１】図１は本発明の実施例に係る圧密成形木板の製造方法及び変形木板の整形方法を実施するための加熱冷却・加圧装置の構成を示す模式図である。
【図２】図２は本発明の実施例に係る圧密成形木板の製造方法及び変形木板の整形方法を示すフローチャートである。
【図３】図３は本発明の実施例に係る圧密成形木板の製造工程を説明するための模式図である。
【図４】図４（ａ）は変形木板を示す斜視図、（ｂ）は本発明の実施例に係る圧密成形木板を示す斜視図、（ｃ）は比較例の圧密成形木板を示す斜視図である。
【発明を実施するための形態】
【００４７】
本発明に係る圧密成形木板及びその製造方法を実施するに際しては、木材を５ｍｍ〜４０ｍｍの範囲内の板厚の木板に切り出し、木板を含水率１０％〜３０％の範囲内に乾燥する必要がある。木材を５ｍｍ〜４０ｍｍの範囲内の板厚の木板に切り出す方法としては、従来周知である製材方法によることができる。また、切り出した木板を含水率１０％〜３０％の範囲内に乾燥する方法としては、天日乾燥によることもでき、蒸気式乾燥機等の乾燥機を用いることもできる。
【００４８】
クリ・イタジイ等の国産広葉樹や、スギ・ヒノキ・カラマツ・リュウキュウマツ等の国産針葉樹においては、５ｍｍ〜４０ｍｍの範囲内の板厚の木板に切り出して、数日天日乾燥することによって、含水率１０％〜３０％の範囲内に乾燥される。また、蒸気式乾燥機内で、８０℃で３日間〜７日間乾燥することによって、木板の含水率を、より好ましい１５％〜２０％の範囲内にすることができる。ここで、含水率の測定方法としては、高周波含水率計を用いた。
【００４９】
本発明を実施するに際しては、乾燥した木板を第１の加熱温度に加熱し、加熱した木板を所定の圧力で第１の所定時間だけ加圧するとともに密閉状態とし、木板の加圧密閉状態を保持したまま第２の加熱温度まで加熱し、木板に第２の加熱温度の水蒸気を吹き込んで第２の所定時間だけ保持して、木板を１２０℃未満まで冷却した後に加圧密閉状態を解除する必要がある。これらの工程を効率良く実施するためには、専用の加熱冷却・加圧装置を用いることが好ましい。
【００５０】
加熱機構としては、電熱ヒータや高周波加熱装置を用いることもできるが、加熱した水蒸気を吹き込むためにボイラ及び水蒸気配管が必要になることから、加熱にもこの水蒸気を用いて、冷却には冷却水配管を用いることが、より好ましい。
【００５１】
また、専用の加熱冷却・加圧装置には、プレス昇降装置が必要となるが、このプレス昇降装置としては種々の形式の装置を用いることができるが、油圧機構を用いたプレス昇降装置を使用することが好ましく、油圧機構によるプレス昇降装置を用いる場合には、プレス盤を複数個設けることによって、同時に複数枚の木板を処理できるようにすることが好ましい。
【００５２】
更に、プレス盤を複数個設ける場合には、加熱冷却の効率を向上させるために、プレス盤を積層して上プレス盤と下プレス盤とを兼用させることが好ましく、積層の数としては３段〜６段程度が好ましいが、これに限られるものではない。
【実施例】
【００５３】
以下、本発明を具体化した実施例について、図１乃至図４を参照して説明するが、本発明はこれらの実施例によって何ら限定されるものではない。
【００５４】
図１は本発明の実施例に係る圧密成形木板の製造方法及び変形木板の整形方法を実施するための加熱冷却・加圧装置の構成を示す模式図である。図２は本発明の実施例に係る圧密成形木板の製造方法及び変形木板の整形方法を示すフローチャートである。図３は本発明の実施例に係る圧密成形木板の製造工程を説明するための模式図である。図４（ａ）は変形木板を示す斜視図、（ｂ）は本発明の実施例に係る圧密成形木板を示す斜視図、（ｃ）は比較例の圧密成形木板を示す斜視図である。
【００５５】
まず、本発明の実施例に係る圧密成形木板の製造方法及び変形木板の整形方法を実施するための加熱冷却・加圧装置について、図１を参照して説明する。図１に示されるように、本実施例に係る加熱冷却・加圧装置（すなわち、圧密成形木板の製造装置及び変形木板の整形装置）１は、４基のプレス盤、すなわち１基の上プレス盤１０Ａ、２基の上下プレス盤１０Ｂ，１０Ｃ及び１基の下プレス盤１０Ｄを中心として構成されている。
【００５６】
これらの上プレス盤１０Ａと上下プレス盤１０Ｂとの間、上下プレス盤１０Ｂと上下プレス盤１０Ｃとの間、上下プレス盤１０Ｃと下プレス盤１０Ｄとの間で各１枚の圧密成形木板を製造することができ、合計３枚の圧密成形木板を同時に製造することができる。なお、これらの上プレス盤１０Ａと上下プレス盤１０Ｂ，１０Ｃを、下プレス盤１０Ｄに対して下降・上昇させて、加圧を行うための油圧機構を含むプレス昇降装置は、図示省略されている。
【００５７】
また、これらの上プレス盤１０Ａと上下プレス盤１０Ｂ，１０Ｃの下面周囲には、シール部材１１Ａ，１１Ｂ，１１Ｃがそれぞれ設けられており、加圧時に密閉状態を形成することができるようになっている。更に、これら４基のプレス盤１０Ａ，１０Ｂ，１０Ｃ，１０Ｄの内部には、図示しない内部加熱冷却配管が張り巡らされており、これらの内部加熱冷却配管には、図１に示されるように、入口ヘッダ５から開閉バルブＶ３Ａ，Ｖ３Ｂ，Ｖ３Ｃ，Ｖ３Ｄを介して、加熱冷却配管３Ａ，３Ｂ，３Ｃ，３Ｄが接続されている。
【００５８】
これらの加熱冷却配管３Ａ，３Ｂ，３Ｃ，３Ｄが接続された図示しない内部加熱冷却配管の末端には、図１に示されるように、排出用配管６Ａ，６Ｂ，６Ｃ，６Ｄが接続され、これらの排出用配管６Ａ，６Ｂ，６Ｃ，６Ｄは、三方バルブＶ５Ａ，Ｖ５Ｂ，Ｖ５Ｃ，Ｖ５Ｄを介して、出口ヘッダ７に接続されており、出口ヘッダ７に集められた排水は、開閉バルブＶ６を介して出口ヘッダ７に接続された排水管６から排出される。
【００５９】
一方、図１に示されるように、入口ヘッダ５には開閉バルブＶ１，Ｖ２を介して水蒸気供給管２が、また開閉バルブＶ３を介して冷却水供給管３が、それぞれ接続されている。更に、水蒸気供給管２は開閉バルブＶ１と開閉バルブＶ２との間で分岐して、開閉バルブＶ４を介して水蒸気ヘッダ４に接続されており、水蒸気ヘッダ４には、開閉バルブＶ４Ａ，Ｖ４Ｂ，Ｖ４Ｃを介して、水蒸気配管２Ａ，２Ｂ，２Ｃが接続されている。なお、水蒸気供給管２によって水蒸気を供給するボイラは、図示省略されている。
【００６０】
図１に示されるように、これらの水蒸気配管２Ａ，２Ｂ，２Ｃの先端は、上プレス盤１０Ａと上下プレス盤１０Ｂ，１０Ｃの型枠を貫通して、内部に開口している。したがって、水蒸気配管２Ａ，２Ｂ，２Ｃの先端は、上プレス盤１０Ａと上下プレス盤１０Ｂとの間、上下プレス盤１０Ｂと上下プレス盤１０Ｃとの間、上下プレス盤１０Ｃと下プレス盤１０Ｄとの間にそれぞれ形成される密閉空間に連通している。
【００６１】
なお、排出用配管６Ａ，６Ｂ，６Ｃ，６Ｄは水蒸気をも通すものであるため、水蒸気を液化して水に戻すための液化装置８が備えられている。すなわち、図１に示されるように、排出用配管６Ａ，６Ｂ，６Ｃ，６Ｄから分岐した配管７Ａ，７Ｂ，７Ｃ，７Ｄが、液化装置８に接続されており、液化装置８からは配管８Ａ，８Ｂ，８Ｃ，８Ｄが、三方バルブＶ５Ａ，Ｖ５Ｂ，Ｖ５Ｃ，Ｖ５Ｄを介して排出用配管６Ａ，６Ｂ，６Ｃ，６Ｄに接続されている。
【００６２】
更に、水蒸気ヘッダ４及び入口ヘッダ５には、供給される水蒸気の圧力を測定するための圧力ゲージＰ１，Ｐ２が設けられており、水蒸気ヘッダ４、入口ヘッダ５及び出口ヘッダ７には、内部の圧力が設定値を上回った場合に、自動的に開いて内部の圧力を開放する非常弁Ｖ７，Ｖ８，Ｖ９が備えられている。かかる構成を有する加熱冷却・加圧装置１によって、木板の加熱・加圧・水蒸気処理・冷却が実施される。
【００６３】
次に、本発明の実施例に係る圧密成形木板の製造方法及び変形木板の整形方法の具体的な手順について、図２を参照して説明する。図２に示されるように、まず、クリ・イタジイ等の国産広葉樹やスギ・ヒノキ・カラマツ・リュウキュウマツ等の国産針葉樹等の木材ＮＷが、切出し工程において、５ｍｍ〜４０ｍｍの範囲内の板厚の木板に切り出されて（ステップＳ１０）、この木板が乾燥工程において、含水率１０％〜３０％の範囲内に乾燥される（ステップＳ１１）。
【００６４】
本実施例においては、木材ＮＷとしてイタジイを用いて板厚２５ｍｍに切り出し、蒸気式乾燥機内で８０℃で３日間〜７日間乾燥することによって、木板の含水率を１５％〜１８％の範囲内に調整した。これによって、反り等の変形のある変形木板ＨＷが得られた。
【００６５】
続いて、この変形木板ＨＷが、上述した加熱冷却・加圧装置１にセットされて、第１加熱工程において、１１０℃〜１６０℃の範囲内の第１の加熱温度に加熱され（ステップＳ１２）、加熱された木板が、加圧工程において、０．１ＭＰａ〜１０ＭＰａの範囲内の所定の圧力で、１０分間〜４０分間の範囲内の第１の所定時間だけ加圧されるとともに密閉状態となる（ステップＳ１３）。
【００６６】
本実施例においては、第１の加熱温度を１２０℃とし、プレス盤を０．１〜０．５ＭＰａの圧力で変形木板ＨＷに接触させて、プレス盤の温度を常温から１２０℃まで２０分かけて上昇させ、プレス盤の温度が１２０℃になった時点で、３ＭＰａの圧力で１０分間圧縮し、プレス盤を密閉状態とした。すなわち、本実施例においては、所定の圧力は３ＭＰａであり、第１の所定時間は１０分間である。
【００６７】
続いて、第２加熱工程において、木板の加圧密閉状態が保持されたまま、１５０℃〜２１０℃の範囲内の第２の加熱温度に加熱され（ステップＳ１４）、水蒸気処理工程において、密閉状態に置かれた木板に第２の加熱温度の水蒸気が吹き込まれて、１０分間〜１２０分間の範囲内の第２の所定時間だけ保持される（ステップＳ１５）。
【００６８】
本実施例においては、第２の加熱温度を１６０℃とし、第２の所定時間を５０分間とした。すなわち、プレス盤の温度を１２０℃から１６０℃まで５分かけて上昇させ、プレス盤の温度が１６０℃になった時点で、１６０℃の水蒸気を吹き込んで、そのまま５０分間保持した。
【００６９】
その後、冷却工程において、プレス圧力を保持したまま、１２０℃未満まで冷却された後に常圧に戻される（ステップＳ１６）。本実施例においては、プレス盤を１６０℃から常温まで５０分かけて冷却し、そしてプレス圧力を開放した。このようにして、本実施例に係る圧密成形木板ＰＷが得られた。
【００７０】
次に、本発明の実施例に係る圧密成形木板の製造方法及び変形木板の整形方法のうち、ステップＳ１２〜Ｓ１６における加熱冷却・加圧装置１の具体的な操作方法について、図１を参照しつつ、図３について説明する。図３においては、加熱冷却・加圧装置１のうち、プレス盤１０Ａ，１０Ｂの近傍を拡大して図示している。
【００７１】
まず、図３（ａ）に示されるように、上プレス盤１０Ａと上下プレス盤１０Ｂとの間、上下プレス盤１０Ｂと上下プレス盤１０Ｃとの間に、それぞれ乾燥工程において変形した木板ＨＷ１とＨＷ２がセットされる。図示されていないが、上下プレス盤１０Ｃと下プレス盤１０Ｄとの間にも、変形した木板がセットされて、以後同様に処理される。この時点においては、上プレス盤１０Ａ、上下プレス盤１０Ｂ、上下プレス盤１０Ｃは、いずれも常温である。また、開閉バルブＶ１，Ｖ２，Ｖ３，……は、全て閉じられている。
【００７２】
続いて、図示されないプレス昇降装置が起動して、上プレス盤１０Ａと上下プレス盤１０Ｂ，１０Ｃが、下プレス盤１０Ｄに対して下降して、図３（ｂ）に示されるように、上プレス盤１０Ａと上下プレス盤１０Ｂで変形木板ＨＷ１が、上下プレス盤１０Ｂと上下プレス盤１０Ｃで変形木板ＨＷ２が、それぞれ挟まれる。このときの圧力は、上述したように、０．１〜０．５ＭＰａと小さい。
【００７３】
この状態で、図１に示される開閉バルブＶ１，Ｖ２，Ｖ３Ａ，Ｖ３Ｂ，Ｖ３Ｃ，Ｖ３Ｄ，Ｖ６がそれぞれ開かれ、三方バルブＶ５Ａ，Ｖ５Ｂ，Ｖ５Ｃ，Ｖ５Ｄが出口ヘッド７と液化装置８とを接続するように切り替えられて、プレス盤１０Ａ，１０Ｂ，１０Ｃ，１０Ｄの図示しない内部配管にそれぞれ高温の水蒸気が供給されて、プレス盤１０Ａ，１０Ｂ，１０Ｃ，１０Ｄが加熱される。プレス盤１０Ａ，１０Ｂ，１０Ｃ，１０Ｄの温度が１２０℃になった時点で、開閉バルブＶ２は一旦閉じられる。
【００７４】
そして、同時に図示されないプレス昇降装置が作動して、上プレス盤１０Ａと上下プレス盤１０Ｂで変形木板ＨＷ１が、上下プレス盤１０Ｂと上下プレス盤１０Ｃで変形木板ＨＷ２が、それぞれ３ＭＰａの加圧を受けて圧縮される。これによって、図３（ｃ）に示されるように、上プレス盤１０Ａと上下プレス盤１０Ｂの下面のシール部材１１Ａ，１１Ｂが、それぞれ上下プレス盤１０Ｂと上下プレス盤１０Ｃの上面に押し付けられて、上プレス盤１０Ａと上下プレス盤１０Ｂとの間、上下プレス盤１０Ｂと上下プレス盤１０Ｃとの間が、それぞれ密閉状態とされる。
【００７５】
３ＭＰａの加圧が１０分間行われた後、加圧状態が保たれたまま、開閉バルブＶ２が再び開かれて、プレス盤１０Ａ，１０Ｂ，１０Ｃ，１０Ｄの図示しない内部配管にそれぞれ高温の水蒸気が供給されて、プレス盤１０Ａ，１０Ｂ，１０Ｃ，１０Ｄが更に加熱される。プレス盤１０Ａ，１０Ｂ，１０Ｃ，１０Ｄの温度が１６０℃になった時点で、開閉バルブＶ２は再び閉じられる。
【００７６】
そして、開閉バルブＶ４，Ｖ４Ａ，Ｖ４Ｂ，Ｖ４Ｃがそれぞれ開かれ、水蒸気配管２Ａ，２Ｂ，２Ｃから密閉空間内に１６０℃の水蒸気が吹き込まれる。この状態で５０分間保持されることによって、固定化処理が実施される。その後、開閉バルブＶ１，Ｖ４，Ｖ４Ａ，Ｖ４Ｂ，Ｖ４Ｃが閉じられ、続いて開閉バルブＶ３が開かれて、プレス盤１０Ａ，１０Ｂ，１０Ｃ，１０Ｄの図示しない内部配管にそれぞれ冷却水が供給されて、プレス盤１０Ａ，１０Ｂ，１０Ｃ，１０Ｄが冷却される。
【００７７】
プレス盤１０Ａ，１０Ｂ，１０Ｃ，１０Ｄが１２０℃未満まで冷却された時点で、図３（ｄ）に示されるように、図示されないプレス昇降装置が作動して、上プレス盤１０Ａと上下プレス盤１０Ｂ，１０Ｃが、下プレス盤１０Ｄに対して上昇して、加圧密閉状態が開放され、製造された圧密成形木板ＰＷ１が取り出される。
【００７８】
このようにして製造された本実施例に係る圧密成形木板ＰＷについて、特性評価を行った。まず、目視による評価結果について、図４を参照して説明する。
【００７９】
図４（ａ）に示されるように、板厚２５ｍｍに切り出し、蒸気式乾燥機内で８０℃で３日間〜７日間乾燥した木板ＨＷ１，ＨＷ２は大きく変形していた。これに対して、本実施例に係る製造方法及び変形木板の整形方法で得られた圧密成形木板ＰＷ１，ＰＷ２は、図４（ｂ）に示されるように、全く反りがなく平坦であった。なお、圧密成形木板ＰＷ１，ＰＷ２の板厚は１０ｍｍであり、処理前の４０％となり、圧縮率は６０％であった。
【００８０】
これに対して、比較例として、加圧力を１１ＭＰａと過剰にした場合には、図４（ｃ）に示されるように、変形木板ＨＷ１，ＨＷ２と比較して平坦にはなったものの、割れが生じて不良木板Ｗ１，Ｗ２となった。また、第２の加熱温度を２２０℃と過剰にした場合には、平坦にはなったものの表面が炭化して黒色となり、見栄えが損なわれるとともに、材質が脆くなった。
【００８１】
次に、固定化不良の有無、すなわち圧密成形木板を水に濡らした場合の戻り（回復）の有無について、評価試験を行った。圧縮変形の回復については明確な評価基準がないため、本実施例においては、供試体（圧密成形木板）の寸法をリニアゲージセンサを用いて測定し、以下に示す（１）〜（３）の３条件で水中浸漬・乾燥試験を行い、回復量＝（水中浸漬前の厚さ）−（完全乾燥後の厚さ）≦０．５ｍｍの場合に合格と判定した。
【００８２】
条件（１）：３０℃の水中に製造直後の圧密成形木板を減圧下で１時間浸漬した後、１０５℃の乾燥機内で完全乾燥
条件（２）：６０℃の水中に製造直後の圧密成形木板を１時間浸漬した後、１０５℃の乾燥機内で完全乾燥
条件（３）：１００℃の水中に製造直後の圧密成形木板を１時間浸漬した後、１０５℃の乾燥機内で完全乾燥
【００８３】
その結果、本実施例に係る圧密成形木板ＰＷは、条件（１）〜（３）の３条件の全ての試験で合格となり、極めて優れた固定化状態であることが立証された。
【００８４】
条件（１）の試験には、５ｍｍ〜４０ｍｍの範囲内の板厚に切り出した木板を含水率１０％〜３０％の範囲内に乾燥して、第１の加熱温度に加熱した後、所定の圧力で第１の所定時間だけ加圧し、その後加圧状態を保ったまま第２の加熱温度まで加熱して、第２の加熱温度の水蒸気を吹き込んで第２の所定時間だけ保持して、１２０℃未満まで冷却した後に常圧に戻してなる圧密成形木板の全てが合格することが分かった。
【００８５】
これに対して、条件（２）の試験には、１０ｍｍ〜２５ｍｍの範囲内の板厚に切り出した木板を含水率１５％〜２０％の範囲内に乾燥して、１１０℃〜１６０℃の範囲内に加熱した後、０．１ＭＰａ〜１０ＭＰａの範囲内の圧力で１０分間〜４０分間の範囲内だけ加圧し、その後加圧状態を保ったまま１５０℃〜２１０℃まで加熱して、同じ温度の水蒸気を吹き込んで１０分間〜１２０分間の範囲内だけ保持して、１２０℃未満まで冷却した後に常圧に戻してなる圧密成形木板の全てが合格したが、これらの条件から外れたものの中には、合格しないものが見出された。
【００８６】
更に、条件（３）の試験には、１０ｍｍ〜２５ｍｍの範囲内の板厚に切り出した木板を含水率１５％〜２０％の範囲内に乾燥して、１２０℃〜１４０℃の範囲内に加熱した後、１ＭＰａ〜５ＭＰａの範囲内の圧力で２０分間〜３０分間の範囲内だけ加圧し、その後加圧状態を保ったまま１６０℃〜１８０℃まで加熱して、同じ温度の水蒸気を吹き込んで３０分間〜９０分間の範囲内だけ保持して、１００℃未満まで冷却した後に常圧に戻してなる圧密成形木板の全てが合格したが、これらの条件から外れたものの中には、合格しないものが見出された。
【００８７】
条件（１）の試験に合格する圧密成形木板は、床板・壁板・室内建具や塗装して使用する外装材等の通常の木材の使用法による用途に適しており、条件（２）の試験に合格する圧密成形木板は、床暖房用床材や浴室の床等の更に厳しい条件下で使用される用途に適している。
【００８８】
このようにして、本実施例に係る圧密成形木板及びその製造方法並びに変形木板の整形方法においては、板材としての用途が豊富で商品価値の高い木板を得ることができ、乾燥時に反り等の変形を生じ易い木板を平坦にすることができ、圧縮した木板が水に濡れても戻りが生ずることがない圧密成形木板を得ることができる。
【００８９】
なお、本発明の実施例で挙げている数値は、その全てが臨界値を示すものではなく、ある数値は実施に好適な好適値を示すものであるから、上記数値を若干変更してもその実施を否定するものではない。
【符号の説明】
【００９０】
ＨＷ，ＨＷ１，ＨＷ２ 変形木板
ＰＷ，ＰＷ１，ＰＷ２ 圧密成形木板
【図１】
0005432008.tif 000002
【図２】
0005432008.tif 000003
【図３】
0005432008.tif 000004
【図４】
0005432008.tif 000005